(57)【要約】【課題】本発明の目的は、高温処理により特性劣化の少ない固体電解コンデンサ及びその製造方法を提供することである。【解決手段】陽極体３ａと、陽極体３ａ表面上に設けられた誘電体層３ｂと、誘電体層３ｂ表面上に設けられた導電性高分子層３ｃと、陽極体３ａ、誘電体層３ｂ及び導電性高分子層３ｃを少なくとも内部に収納する外装体８と、を備える固体電解コンデンサであって、導電性高分子層３ｃと外装体８との間に、外装体８より吸水率の高い水分保持層７を設けたことを特徴とする。【選択図】図１
2008211130.tif 000002
【特許請求の範囲】
【請求項１】
陽極体と、
前記陽極体表面上に設けられた誘電体層と、
前記誘電体層表面上に設けられた導電性高分子層と、
前記陽極体、前記誘電体層及び前記導電性高分子層を少なくとも内部に収納する外装体と、
を備える固体電解コンデンサであって、
前記導電性高分子層と前記外装体との間に、前記外装体より吸水率の高い水分保持層を設けたことを特徴とする固体電解コンデンサ。
【請求項２】
前記外装体の吸水率が０．０４％以下であることを特徴とする請求項１に記載の固体電解コンデンサ。
【請求項３】
前記水分保持層は、少なくとも一部が前記導電性高分子層と接していることを特徴とする請求項１又は２に記載の固体電解コンデンサ。
【請求項４】
前記水分保持層として、エポキシ樹脂を用いることを特徴とする請求項１〜３のいずれか１項に記載の固体電解コンデンサ。
【請求項５】
前記陽極体として、弁作用を有する金属の多孔質体を用いることを特徴とする請求項１〜４のいずれか１項に記載の固体電解コンデンサ。
【請求項６】
陽極体表面上に誘電体層を形成する工程と
前記誘電体層表面上に、導電性高分子層を形成する工程と、
少なくとも一部が前記導電性高分子層に接するように水分保持層用材料を塗布した後、硬化させて水分保持層を形成する工程と、
前記水分保持層に、水分を吸収させる吸湿工程と、
前記陽極体、前記誘電体層、前記導電性高分子層及び前記水分保持層を少なくとも内部に収納するように外装体を形成する工程と、
を含むことを特徴とする固体電解コンデンサの製造方法。
【発明の詳細な説明】
【技術分野】
【０００１】
本発明は信頼性の向上を図った固体電解コンデンサに関するものである。
【背景技術】
【０００２】
固体電解コンデンサは、高周波特性が優れていることに加え、小型且つ大容量であることから、パーソナルコンピューターや映像装置等の各種電子機器の高周波回路において広く用いられている。
【０００３】
図３に従来の固体電解コンデンサの断面構造図を示す。図３（ａ）は正面からの断面図、図３（ｂ）は上面からの断面図、図３（ｃ）は側面からの断面図である。陽極リード２の周囲に、陽極体、誘電体層及び導電性高分子が形成されている。図４に陽極体周辺の拡大断面図を示す。陽極リード２の周囲には、タンタル、ニオブ、チタン又はアルミニウム等の弁作用金属の粒子が直方体状に焼結された陽極体３ａが形成されている。
【０００４】
この陽極体３ａ及び陽極リード２の表面には、誘電体層３ｂが形成されている。該誘電体層３ｂは、例えば陽極酸化法により陽極体３ａと陽極リード２の表面を酸化させて形成される。この誘電体層３ｂ上及び空間を埋めるように、導電性高分子層３ｃが形成されている。
【０００５】
導電性高分子層３ｃの表面上には、カーボン層４と銀層５が形成されている。陽極リード２には板状の陽極端子１が接続されており、銀層５には板状の陰極端子６が接続されている。
【０００６】
外装体８は、陽極リード２、陽極体３ａ、誘電体層３ｂ、導電性高分子層３ｃ、カーボン層４及び銀層５を内部に収納するように、直方体状に形成されている。外装体８は、例えばエポキシ樹脂から構成される。陽極端子１及び陰極端子６は相反する方向に外装体８から引き出されると共に、下方に屈曲されている。これら端子の先端部は、外装体８の下面に沿って配置され、実装基板に固体電解コンデンサを電気的に接続するために使用される。（例えば、特許文献１参照）
【特許文献１】特開２００４−１４６６７号公報
【発明の開示】
【発明が解決しようとする課題】
【０００７】
前記従来の構成では、エージング等の高温処理によって、固体電解コンデンサの電気的特性の劣化を招くという課題を有していた。
【０００８】
本発明は、前記従来の課題を解決するもので、本発明の目的は、高温処理により特性劣化の少ない固体電解コンデンサ及びその製造方法を提供することである。
【課題を解決するための手段】
【０００９】
前記の課題を解決するために、本発明の固体電解コンデンサは、高温処理等で導電性高分子層からの水分の消失を低減することで、導電性高分子層の変質による誘電体層からの剥離等を抑制するための手段を備えている。
【００１０】
本発明の固体電解コンデンサは、陽極体と、前記陽極体表面上に設けられた誘電体層と、前記誘電体層表面上に設けられた導電性高分子層と、前記陽極体、前記誘電体層及び前記導電性高分子層を少なくとも内部に収納する外装体と、を備える固体電解コンデンサであって、前記導電性高分子層と前記外装体との間に、前記外装体より吸水率の高い水分保持層を設けたことを特徴とするものである。
【００１１】
これによって、水分保持層が保持している水分を外装体内部で導電性高分子層に供給することができ、高温処理を行ったとしても、導電性高分子から水分が消失することを低減することができる。その結果、導電性高分子の体積が縮小する等の変質が生じないことで、誘電体層からの剥離等を抑制する。導電性高分子層が誘電体層から剥離すると、その部分がコンデンサとして十分に機能しなくなるため、静電容量の低下、あるいは漏れ電流やＥＳＲ（等価直列抵抗）の増加等の電気的特性の劣化を招くことになる。
【００１２】
また、外装体の吸水率は、０．０４％以下であることが好ましい。これによって、外装体を通して外部に消失する水分を抑制することができ、内部の水分濃度の低下を防ぐことができる。
【００１３】
さらに、水分保持層は、少なくとも１部が導電性高分子層に接していることが好ましい。これによって、より効果的に導電性高分子層に水分を供給することができる。
【００１４】
水分保持層としては、エポキシ樹脂を用いることができ、液状エポキシ樹脂を塗布することで形成することができる。
【００１５】
また、本発明の固体電解コンデンサの製造方法は、陽極体表面上に誘電体層を形成する工程と前記誘電体層表面上に、導電性高分子層を形成する工程と、少なくとも一部が前記導電性高分子層に接するように水分保持層用材料を塗布した後、硬化させて水分保持層を形成する工程と、前記水分保持層に、水分を吸収させる吸湿工程と、前記陽極体、前記誘電体層、前記導電性高分子層及び前記水分保持層を少なくとも内部に収納するように外装体を形成する工程と、を含むことを特徴とするものである。
【００１６】
これによって、水分保持層を導電性高分子層と外装体との間に形成することができると同時に水分保持層へ水分を十分に吸収させることができる。
【発明の効果】
【００１７】
本発明によれば、導電性高分子層の変質に起因するコンデンサの電気的特性の劣化を抑制し、信頼性に優れた固体電解コンデンサ及びその製造方法を提供することができる。
【発明を実施するための最良の形態】
【００１８】
以下、本発明の実施の形態について、図面を参照しながら説明する。なお、この実施の形態によって本発明が限定されるものではない。
（第１の実施形態）
図１は本発明の第１の実施形態による固体電解コンデンサの断面構造図である。図１（ａ）は正面からの断面図、図１（ｂ）は上面からの断面図、図１（ｃ）は側面からの断面図をそれぞれ示す。図４は陽極体周辺の拡大断面図である。図１及び図４を参照して、以下に、本発明の第１の実施形態による固体電解コンデンサの構造について説明する。
【００１９】
まず、本発明の固体電解コンデンサでは、図１に示すように、陽極リード２は、弁作用を有する金属で構成されており、陽極体、誘電体層、導電性高分子から構成される直方体３中に埋め込まれている。
【００２０】
この直方体３の内部の構造について、図４を用いて説明する。陽極リード２の周囲には、弁作用を有する金属からなる金属粒子を真空中で焼結成形することにより得られる直方体状の陽極体３ａが形成されている。
【００２１】
ここで、陽極リード２及び陽極体３ａを構成する弁作用を有する金属としては、絶縁性の酸化膜を形成できる金属材料であり、チタン、タンタル、アルミニウム、ニオブ、ハフニウム、ジルコニウム、亜鉛、タングステン、ビスマス、アンチモン等を使用することができ、陽極体３ａとしては、これらの金属粒子を焼結させることによって、多孔質焼結体を得ることができる。この中でも、材料としては、酸化物の誘電率が高く、原料の入手が容易なチタン、タンタル、アルミニウム、ニオブが好ましい。特に、酸化物の誘電率が、タンタルの１．５倍程度であるニオブが好ましい。
【００２２】
また、陽極リード２及び陽極体３ａを構成する弁作用を有する金属として、上述の弁作用を有する金属同士の合金を用いることもできる。合金としては、弁作用を有する金属と他の金属等との合金も用いることができるが、その場合には弁作用を有する金属の割合が５０％以上であることが望ましい。
【００２３】
なお、前記陽極体３ａは、弁作用を有する金属の多孔質体として用いているものであって、これに代えて、焼結プロセスに依らないポーラス金属材、三元網状金属材などの多孔質体を用いて本発明を実施することもできる。
【００２４】
次に陽極リード２及び陽極体３ａの表面に、弁作用を有する金属の酸化物からなる誘電体層３ｂが形成されている。例えば、弁作用を有する金属が、ニオブ金属から構成される場合には、誘電体層３ｂは酸化ニオブとなる。
【００２５】
誘電体層３ｂは、陽極リード２及び陽極体３ａをリン酸などの水溶液中において陽極酸化を行うことにより形成する。これにより、陽極体３ａの多くの孔の内部においても、弁作用を有する金属表面上に誘電体層３ｂが形成される。誘電体層３ｂの膜厚としては、１０ｎｍ〜５００ｎｍの範囲が好ましい。誘電体層３ｂの膜厚が５００ｎｍよりも厚いと、静電容量が低下すると共に、陽極リード２及び陽極体３ａからの剥離が起こりやすくなる等の不都合が生じる危惧がある。反対に誘電体層３ｂの膜厚が１０ｎｍよりも薄いと、耐電圧が低下すると共に、漏れ電流の増大を招く危惧がある。
【００２６】
誘電体層３ｂ上には、ポリピロール等からなる導電性高分子層３ｃが形成され、陽極体３ａの多数の孔の内部にまで導電性高分子で充填される。導電性高分子層３ｃの材料としては、導電性を有する高分子材料であれば特に限定されないが、特に導電性に優れたポリピロール、ポリアニリン、ポリチオフェン等の材料を用いることができる。
【００２７】
導電性高分子層３ｃは、化学重合法等により形成することができる。
【００２８】
導電性高分子層３ｃ上に、カーボンペーストを塗布、乾燥することによりカーボン粒子を含む層からなるカーボン層４と、カーボン層４上に銀ペーストを塗布、乾燥することにより銀粒子を含む層からなる銀層５とが形成される。図１に示すように、カーボン層４及び銀層５は、陽極体３ａ、誘電体層３ｂ及び導電性高分子３ｃから構成される直方体３において、陽極リード２の突出した面上には形成しない。
【００２９】
次に、ディスペンサを用いて、液状エポキシ樹脂を陽極リード２の突出した面（カーボン層４及び銀層５が形成されていない面）に塗布した後、硬化させて水分保持層７を形成した。水分保持層７に用いることができる液状エポキシ樹脂としては、日本ペルノックス株式会社のＸＭ−５８６６、ＭＥ−５９０９、ＺＣ−２０３、ＺＣ−２０３Ｔ、ＹＣ−１０７Ｂ等が挙げられる。表１に、これら液状エポキシ樹脂の硬化後の吸水率を示した。樹脂の硬化は、１２０℃で６０分加熱することで行った。
【００３０】
【表１】
2008211130.tif 000003
吸水率の測定は、試料となるエポキシ樹脂を飽和水蒸気中に保持することで、試料中に水分を吸収させた後、その吸収された水分量をカール・フィッシャー電量滴定法により測定することで、試料重量に対する吸収された水分量の比により求めた。カール・フィッシャー法による水分測定法は、ヨウ化物イオン・二酸化硫黄・アルコールを主成分とする電解液（カール・フィッシャー試薬）が、メタノールの存在下で水と特異的に反応することを利用して、物質中の水分を定量するもので、この方法は滴定の取り進め方により、電量滴定法と容量滴定法に分けられる。電量滴定法は、水との反応で消費されたヨウ素量を、電気的に検出することで、水分量に換算する方法である。
【００３１】
カール・フィッシャー電量滴定法による試料の水分量の測定では、微量水分測定装置（三菱化学（株）製  ＣＡ−２００型）を用い、２５℃の飽和水蒸気中に１５０時間保持することで充分に水分を吸収させた試料を、乾燥したアルゴンガスを流しながら１５０℃に加熱して、試料からの水分をアルゴンガス中に蒸発させる。この蒸発した水分を含有させたアルゴンガスをカール・フィッシャー試薬と反応させて、バックグランドの測定値を差し引いた値から、不活性ガス中に試料から蒸発した水分量（重量）を測定した。この水分量の測定を、試料からの水分の蒸発がなくなるまで（測定値がバックグランドの値に達するまで）行い、試料に含まれていた水分の総重量を求めた。吸水率は、この水分総重量の試料重量に対する重量比率により求めた。試料重量としては、０．２〜０．３ｇのものを用いた。
【００３２】
水分保持層７及び外装体８の吸水率は、本測定方法を用いて行った。
【００３３】
外装体８を形成する前に、水分保持層に水分を吸収させるために、高温高湿状態で長時間保持することにより吸湿処理を行った。
【００３４】
また、銀層５上には、導電性接着剤を介して平板状の陰極端子６が接続され、陽極リード２には、平板状の陽極端子１がスポット溶接により接続される。陽極端子１及び陰極端子６の幅は、陽極体３ａ、誘電体層３ｂ及び導電性高分子３ｃから構成される直方体３の幅とほぼ同じ長さににまで広げることで、端子部での抵抗損失を低減させることができる。そして、陽極端子１及び陰極端子６の一部が、図１のように外部に引き出される形で、エポキシ樹脂等からなる外装体８が射出成形等により形成される。ここで、外装体８に用いられるエポキシ樹脂の吸水率は、水分保持層７の吸水率よりも低いものを用いることが好ましい。陽極端子１及び陰極端子６の材料としては、ニッケル等の導電性材料を用いることができ、外装体８から露出した陽極端子１及び陰極端子６の端部は、折り曲げて本固体電解コンデンサの端子として機能させる。
【００３５】
最後に、エージング処理を行う。
（第２の実施形態）
図２は本発明の第２の実施形態による固体電解コンデンサの断面構造図である。図２（ａ）は正面からの断面図、図２（ｂ）は上面からの断面図、図２（ｃ）は側面からの断面図をそれぞれ示す。図２に示すように、水分保持層７が、陽極体３ａ、誘電体層３ｂ及び導電性高分子３ｃから構成される直方体３における陽極リード２の突出した面（カーボン層４及び銀層５が形成されていない面）だけでなく、カーボン層４及び銀層５が形成された面上にまで形成されている点を除いて、第１の実施形態と同じ構成である。
【００３６】
水分保持層７が、カーボン層４及び銀層５が形成された面上にまで形成されていることで、より保湿効果が高く、保持できる水分量も多くなるため、高温処理等による導電性高分子層３ｃからの水分の消失をさらに防ぐことができる。なお、本発明の第２の実施形態における水分保持層７は、陽極体３ａ、誘電体層３ｂ及び導電性高分子３ｃから構成される直方体３の全ての面を覆っている必要はなく、陰極端子６と銀層５との接続面には形成されない。
（実施例１）
図１に実施例１の固体電解コンデンサの断面図、図４に陽極体周辺の拡大断面図を示す。以下に、実施例１の固体電解コンデンサの作製方法を示す。まず、ニオブ製ワイヤーを所定長さに切断して、陽極リード２を形成した。その陽極リード２の周りにニオブ製の微粒子（粒径：０．１〜１０μｍ）を焼結させて、陽極体３ａを形成した。その後、陽極体３ａと陽極リード２の表面に誘電体層３ｂを形成するための陽極酸化処理を行った。陽極酸化処理では、陽極体３ａと陽極リード２をリン酸水溶液に浸漬した後、陽極体３ａと陽極リード２に電圧を印加した。
【００３７】
この様にして、陽極体３ａと陽極リード２の表面に、誘電体層３ｂを形成した。次に、誘電体層３ｂ上に化学重合等により、ポリピロールからなる導電性高分子層３ｃを形成した。
【００３８】
次に、バリの部分にレーザービームを照射しバリを除去した。
【００３９】
その後、導電性高分子層３ｃにカーボン層４、さらには銀層５を形成する工程、陽極リード２の長さを調整する工程を行った。ただし、カーボン層４及び銀層５は、陽極リード２が突出している面には形成しない。その後、この銀層５に平板状の陰極端子を導電性接着剤（銀ペースト）を用いて接続した。また、陽極リード２に平板状の陽極端子をスポット溶接により接続した。
【００４０】
その後、水分保持層７を形成した。ディスペンサを用いて、液状エポキシ樹脂を陽極リード２が突出している面に塗布した。次に１２０℃で６０分加熱し硬化させた。液状エポキシ樹脂は、日本ペルノックス株式会社のＸＭ−５８６６（硬化後の吸水率０．２１４％）を用いた。次に、吸湿工程を行う。吸湿工程は、６０℃、９０％ＲＨ（相対湿度）の高温高湿状態で１２０時間保持することで行った。
【００４１】
その後、これを金型に入れ、エポキシ樹脂等の熱硬化性を有する合成樹脂を射出成形して外装体８を形成した。外装体８用のエポキシ樹脂は、ビフェニル型エポキシ樹脂と難燃剤（臭素化エポキシ樹脂／三酸化アンチモン）、イミダゾール系硬化剤、可撓化剤（シリコーン）１体積％及び充填材（溶融シリカ）８２体積％からなる。
【００４２】
外装体８を通して水分が出入りして、水分保持層７の水分が消失するのを抑制するため、外装体８の樹脂の吸水率は、水分保持層７の吸水率よりも小さくする必要がある。本実施例での外装体８の樹脂の吸水率は０．０２８％であった。外装体８の樹脂の吸水率の測定は、上述のカール・フィッシャー電量滴定法により測定した。なお、外装体８用のエポキシ樹脂の吸水率は、充填材（溶融シリカ）の含有比率を変えることで、変化させることができる。
【００４３】
さらに、陽極端子及び陰極端子を屈曲する工程と、エージング工程を行って、固体電解コンデンサが完成した。
（実施例２）
図２に実施例２の固体電解コンデンサの断面図を示す。実施例２は、水分保持層７が突出している面だけでなく、陰極端子を除いた陰極引出層全面を覆っていること以外は実施例１と同じである。なお、水分保持層７は外装体で被覆されている必要がある。
（実施例３）
実施例３の固体電解コンデンサは、外装体８の形成方法以外は実施例１の固体電解コンデンサと同じである。実施例３の外装体８の形成方法は、射出成形ではなく、液状エポキシ樹脂に浸漬し、１００℃で６０分加熱し硬化させることにより形成した。液状エポキシ樹脂としては、ＺＣ−２０３Ｔ（吸水率０．０４０％）、ＹＣ−１０７Ｂ（吸水率０．０６７％）、ＭＥ−５９０９（吸水率０．１３９％）を用いた。
（比較例１）
図３が比較例の固体電解コンデンサの断面図である。比較例の固体電解コンデンサは、水分保持層を形成しないこと以外は実施例１の固体電解コンデンサと同じである。
【００４４】
（評価）
上記実施例１及び２の方法で製造した固体電解コンデンサと、比較例のコンデンサについて、リフロー処理として２６０℃、１０秒の加熱を行った後、温度１０５℃、２．５Ｖ印加の高温負荷試験を行った。
【００４５】
初期、リフロー処理後、高温負荷試験１０００時間後、高温負荷試験２０００時間後の容量、ＥＳＲ、漏れ電流を調べた。容量の測定は、ＬＣＲメーターを用いて１２０Ｈｚで行った。ＥＳＲの測定は、ＬＣＲメーターを用いて１００ｋＨｚで行った。漏れ電流の測定は、直流電流源および電流モニターを用いて行った。試料数は実施例１、２及び比較例それぞれ１００個とした。
【００４６】
表２〜４に、実施例１、２及び比較例の容量、ＥＳＲ、漏れ電流の変化率を示す。リフロー後は、実施例１及び２では、容量、ＥＳＲ、漏れ電流が初期とほとんど変化ないのに対し、比較例では容量が減少し、ＥＳＲ及び漏れ電流が増加している。また、高温負荷試験１０００時間後、２０００時間後は、実施例１及び２では容量及び漏れ電流が僅かに減少し、ＥＳＲが僅かに増加しているのに対し、比較例では容量が大幅に減少し、ＥＳＲ及び漏れ電流が大幅に増加している。以上のように実施例１及び２では、外装体より吸水率の高い水分保持層を設けたことにより、比較例に比べリフローや高温負荷試験での特性劣化が抑制されている。
【００４７】
【表２】
2008211130.tif 000004
【００４８】
【表３】
2008211130.tif 000005
【００４９】
【表４】
2008211130.tif 000006
表５〜７に、実施例１及び実施例３の容量、ＥＳＲ、漏れ電流の変化率を示す。リフロー後は、外装体８の吸水率が０．０４％以下の場合、容量、ＥＳＲ、漏れ電流が初期とほとんど変化ないのに対し、０．０４％を越えた場合、容量が減少し、ＥＳＲ、漏れ電流が増加している。また、高温負荷試験１０００時間後、２０００時間後は、吸水率が０．０４％以下の場合、容量及び漏れ電流が僅かに減少し、ＥＳＲが僅かに増加しているのに対し、０．０４％を越えた場合、容量が大幅に減少し、ＥＳＲが大幅に増加しており、漏れ電流も増加もしくは減少率が大幅に小さくなっている。以上のように、外装体の吸水率を０．０４％以下とすることにより、外装体の吸水率が０．０４％を越えた場合に比べリフローや高温負荷試験での特性劣化が抑制されている。このように、外装体の樹脂の吸水率は小さくする必要があり、０．０４％以下が良い。
【００５０】
【表５】
2008211130.tif 000007
【００５１】
【表６】
2008211130.tif 000008
【００５２】
【表７】
2008211130.tif 000009
【産業上の利用可能性】
【００５３】
以上のように、本発明にかかる固体電解コンデンサは、信頼性の向上を図った固体電解コンデンサを提供することが可能となるので、パーソナルコンピューターや映像装置等の各種電子機器の高周波回路などの用途に適用できる。
【図面の簡単な説明】
【００５４】
【図１】本発明の第１の実施形態における固体電解コンデンサの断面構造図である。（ａ）は正面からの断面図、（ｂ）は上面からの断面図、（ｃ）は側面からの断面図である。
【図２】本発明の第２の実施形態による固体電解コンデンサの断面構造図である。（ａ）は正面からの断面図、（ｂ）は上面からの断面図、（ｃ）は側面からの断面図である。
【図３】従来例における固体電解コンデンサの断面構造図である。（ａ）は正面からの断面図、（ｂ）は上面からの断面図、（ｃ）は側面からの断面図である。
【図４】陽極体周辺の拡大断面図である。
【符号の説明】
【００５５】
１  陽極端子
２  陽極リード
３  陽極体、誘電体層、導電性高分子層
３ａ  陽極体
３ｂ  誘電体層
３ｃ  導電性高分子層
４  カーボン層
５  銀層
６  陰極端子
７  水分保持層
８  外装体
【図１】
2008211130.tif 000010
【図２】
2008211130.tif 000011
【図３】
2008211130.tif 000012
【図４】
2008211130.tif 000013